(57)【要約】【課題】  液体金属冷却材や熱交換器の熱媒体等に用いられる液状流体について、液状流体自体の反応性や毒性を低減させること、さらには液状流体自体の流動抵抗性を高めて漏洩量を低減させること。【解決手段】  液状流体２に金属等のナノサイズ超微粒子１を分散させる。これにより、反応性または毒性を有する液状流体の場合には、液状流体の反応性または毒性を低減させることができる。液状流体の流動抵抗性を高め、微小亀裂からの漏洩量を低減できる。熱交換器の熱媒体として使用することにより、熱交換器本来の伝熱性能と同程度以上とすることができる。【選択図】  図１
2004339461.tif 000002
【特許請求の範囲】
【請求項１】
液状流体に金属、合金および金属化合物からなる群から選ばれる一種または二種以上のナノサイズ超微粒子を分散させたことを特徴とする液状流体。
【請求項２】
反応性または毒性を有する液状流体に金属、合金および金属化合物からなる群から選ばれる一種または二種以上のナノサイズ超微粒子を分散させることにより液状流体の反応性または毒性を低減させたことを特徴とする液状流体。
【請求項３】
液状流体に金属、合金および金属化合物からなる群から選ばれる一種または二種以上のナノサイズ超微粒子を分散させることにより液状流体の流動抵抗性を高めたことを特徴とする液状流体。
【請求項４】
熱交換器の熱媒体としての液状流体にこの液状流体より高い熱伝導率を有する金属、合金および金属化合物からなる群から選ばれる一種または二種以上のナノサイズ超微粒子を分散させることにより熱媒体の熱伝導性を向上させたことを特徴とする液状流体。
【発明の詳細な説明】
【技術分野】
【０００１】
本発明は、液状流体の反応性や毒性を低減し、あるいは流動抵抗性や熱伝導性を向上させる技術に関するものである。
【背景技術】
【０００２】
従来の高速炉冷却材は、ナトリウム等の液体金属を用いることにより、炉心で発生する高密度の熱エネルギーを伝達できるという利点があるものの、蒸気発生器等の熱交換器におけるナトリウム−水反応やナトリウム漏洩におけるナトリウム燃焼等の激しい反応が生じる可能性が完全には排除できないという欠点があった。
【０００３】
また、高温側熱媒体と低温側熱媒体との接触が許されないプラント等の熱交換器や、高い反応性または毒性を有する液状流体を扱う機器システムでは、万一生じる液状流体の漏洩を完全に排除できないという欠点があった。
【発明の開示】
【発明が解決しようとする課題】
【０００４】
そこで本発明は、液体金属冷却材や熱交換器の熱媒体等に用いられる液状流体が万一漏洩した場合でも、液状流体自体の反応性や毒性をできるだけ低減させること、さらには液状流体自体の流動抵抗性を高めて漏洩量をできるだけ低減させることを目的としてなされたものである。
【課題を解決するための手段】
【０００５】
本発明者等は、液体金属冷却材や熱交換器熱媒体等の液状流体に、金属、合金または金属化合物等のナノサイズ（直径１〜１００ナノメートル程度）の超微粒子を分散させることによって、液状流体の反応性や毒性を低減でき、さらには流動抵抗性や熱伝導性を向上させることができることを見出し、本発明を完成させたものである。
【０００６】
すなわち本発明は、液状流体に金属、合金および金属化合物からなる群から選ばれる一種または二種以上のナノサイズ超微粒子を分散させたことを特徴とする液状流体である。
【０００７】
本発明の１つの実施態様は、反応性または毒性を有する液状流体に金属、合金および金属化合物からなる群から選ばれる一種または二種以上のナノサイズ超微粒子を分散させることにより液状流体の反応性または毒性を低減させることを特徴とする液状流体である。
【０００８】
本発明の別な実施態様は、液状流体に金属、合金および金属化合物からなる群から選ばれる一種または二種以上のナノサイズ超微粒子を分散させることにより液状流体の流動抵抗性を高めたことを特徴とする液状流体である。
【０００９】
本発明のさらに別な実施態様は、熱交換器の熱媒体としての液状流体にこの液状流体の熱伝導率より高い熱伝導率を有する金属、合金および金属化合物からなる群から選ばれる一種または二種以上のナノサイズ超微粒子を分散させることにより熱媒体の熱伝導性を向上させたことを特徴とする液状流体である。
【発明の効果】
【００１０】
金属等のナノサイズ超微粒子を分散含有させた本発明の液状流体によれば、下記のような効果が奏せられる。
【００１１】
（１）従来と同体積の液状流体の漏洩が生じた場合でも、超微粒子が占める体積分だけ液状流体自体の漏洩量が少なくなり、液状流体の反応性または毒性を低減させることができる。さらに、液状流体に分散含有させた超微粒子の周囲や内部に液状流体が吸着されると考えられ、その結果、液状流体の反応性または毒性の発現をより一層遅らせることができる。
【００１２】
（２）ナノサイズ超微粒子を高濃度に分散含有させることにより液状流体の流動抵抗性を高めることができ、その結果、微少な亀裂等が生じた場合には、漏洩量の低減を図ることができる。
【００１３】
（３）超微粒子として適切な熱伝導率を有する金属超微粒子を選択して分散含有させた液状流体を熱交換器の熱媒体として使用することにより、本来の熱媒体と同程度以上の熱交換器伝熱性能を得ることができる。
【発明を実施するための最良の形態】
【００１４】
本発明による液状流体は、図１に示したように、従来から使用されている反応性または毒性を有する液状流体２に、金属、合金または金属化合物（以下、これらを総称して「金属等」と略記する）からなるナノサイズ超微粒子１を分散含有させたスラリー状の流体である。
【００１５】
高速炉において冷却材として使用されている液体金属、例えば液体ナトリウムは、蒸気発生器の中で伝熱管を介して水及び蒸気へ熱エネルギーを伝達しているが、伝熱管の腐食等により亀裂が生じると、亀裂から漏洩した液体ナトリウムが水及び蒸気と接触して激しい反応を生じる。また、液体ナトリウムが空気雰囲気中に漏洩すると、空気中の酸素や水蒸気と反応してナトリウム燃焼が生じる。しかし、液体ナトリウム中に、ナトリウム、水および酸素に対して不活性な金属等の超微粒子を分散含有させることにより、従来想定されている漏洩量と同体積の漏洩が生じたとしても、超微粒子が占める体積分だけナトリウム自体の漏洩量が少なくなるため、水や水蒸気と反応し、あるいは酸素により燃焼するナトリウム量が減少することになり、その分だけナトリウム−水反応やナトリウム燃焼を低減させることが可能となる。
【００１６】
金属等のナノサイズ超微粒子を液体ナトリウム中に分散含有させることにより得られる液体ナトリウムの反応性低減効果は、高温側と低温側の熱媒体が伝熱管を介して熱交換する熱交換器において、接触が許されない熱媒体一般についても同様に得られ、さらには、激しい反応性を有する液状流体一般についても同様に得られる。
【００１７】
また、毒性を有する液状流体に金属等のナノサイズ超微粒子を分散含有させることによって、反応性低減効果が得られるのと同じ理由で、液状流体の毒性を低減させることができる。
【００１８】
本発明で使用するナノサイズの超微粒子としては、例えば、銅（Ｃｕ）、ニッケル（Ｎｉ）、チタン（Ｔｉ）、コバルト（Ｃｏ）等の純金属およびそれらの酸化物、窒化物、ケイ化物等の金属化合物、ステンレス鋼やクロムモリブデン鋼等の合金が挙げられ、液状流体の種類や目的とする効果に応じて適切なものを選択して使用することができる。これらの超微粒子は、一種類だけでなく、必要に応じて二種以上を混合して液状流体に含有させることも可能である。またこれらのナノサイズ超微粒子は、市販品として例えば、住友電工（株）製の「ニッケル微粉末」、「銅微粉末」、「コバルト微粉末」；日本ナノテク（株）製の「ニッケルメタルナノパウダー」、「銅メタルナノパウダー」、「コバルトメタルナノパウダー」等が入手可能である。
【００１９】
金属等のナノサイズ超微粒子を液状流体中に混合分散させるに際しては、以下のような方法が採用できる。
(1) 水等の一般的な液体の場合には、超微粒子を液体中に混合して分散させる。
(2) 液体金属の場合には、超微粒子の表層の酸化層や水酸化層を水素還元法等により予め除去した後、液体金属中に混合して分散させる。
() 液体ナトリウム等の液体アルカリ金属の場合には、数１００℃といった高温の液体ナトリウムに超微粒子を混合することで、超微粒子表層の酸化層が液体ナトリウム中で効果的に除去され、安定に分散させることができる。
【００２０】
一般に、液状流体が金属等と接触すると、液状流体の分子や原子が金属等の表面に化学反応により吸着される現象が見られる。しかし、金属等で作られた容器やダクト内に液状流体を入れた場合には、両者の接触面積が小さいため、液状流体のバルク特性が支配的となり界面での吸着の影響は顕著に現れない。これに対して、金属等のナノサイズ超微粒子を液状流体中に分散させた場合には、超微粒子と液状流体との接触面積が膨大となり、液状流体の分子や原子の超微粒子への吸着現象が大きく現れるようになる。例えば、一辺が１ｍのＮｉ製の立方体容器に液体ナトリウムを封入した場合、液体ナトリウムと容器壁との接触面積は６ｍ2 しかないが、この液体ナトリウム中に直径１０ｎｍのＮｉナノサイズ超微粒子を２０質量％分散させた場合には、接触面積は約１．６×１０7 ｍ2 となり、立方体容器と比べて２７０万倍程度の接触面積をもたらすことになる。かような接触面積の増大に伴って、ナノサイズ超微粒子の表面または内部に吸着される液体ナトリウムの原子数も増大する。
【００２１】
図１には、金属等の超微粒子１の周囲に液体ナトリウムのごとき液状流体３が吸着されている現象を概念的に図示してある。したがって、例えば超微粒子を分散含有させた液体ナトリウムが水と接触した場合には、超微粒子の周囲に吸着されて水と反応しにくい状態の液体ナトリウム３の量が多くなり、一方、水と一次反応を生じる液体ナトリウム２の量を少なくすることが可能となる。その結果、超微粒子が液状流体中に単純に分散している場合よりも、液状流体の反応性あるいは毒性の発現を遅らせることが可能となる。
【００２２】
また、本発明によれば、液状流体に金属等のナノサイズ超微粒子を分散させることにより液状流体の粘度が増加する結果、液状流体の流動抵抗性を高めることができる。したがって、例えば、伝熱管等の構造材に微少な亀裂等が生じて液状流体がこの亀裂から漏洩するような場合、液状流体の流動抵抗性が高くなっているため大幅に少ない漏洩量に抑えることが期待できる。
【００２３】
熱交換器の熱媒体として、ナノサイズ超微粒子を分散含有させた本発明の液状流体を使用する場合には、熱媒体の熱伝導率を低下させることなく所定の熱交換性能を確保しなければならない。水などの熱伝導率が比較的小さい液状流体においては、水よりも高い熱伝導率を有するＮｉ、Ｃｕ、Ｃｏ等の金属やその化合物、ステンレス鋼やクロムモリブデン鋼等のナノサイズ超微粒子を分散含有させることにより、水自体よりも熱伝導率を高めることができ、熱交換器の伝熱性能を向上させることが可能となる。また、液体ナトリウム等の液体金属のように比較的高い熱伝導率を有する液状流体の場合には、液体金属と同程度以上の熱伝導率を有する、例えばＣｕ、Ｎｉ、Ｃｏ等のナノサイズ超微粒子を液体金属中に分散含有させることにより、液体金属の熱伝導率を低減させることなく、液体金属と同程度の熱伝導率を確保することが可能となる。したがって、ナノサイズ超微粒子を分散含有させた本発明の液状流体を熱交換器の熱媒体として使用する場合には、熱交換器の伝熱性能を本来の熱媒体以上とすることができる。
【００２４】
金属等のナノサイズ超微粒子を液状流体中に分散含有させる濃度は、必要に応じて適宜選定すればよく、例えば液体ナトリウム中にＮｉのナノサイズ超微粒子を分散させる場合には、６０質量％程度の高濃度まで容易に分散含有させることができる。液状流体中に分散含有させる超微粒子の濃度を高めることにより、液状流体の反応性や毒性をより低減でき、あるいは液状流体の流動抵抗性をより高めることができる。
【００２５】
［試験例］
＜ナノサイズ超微粒子の分散試験＞
窒素でパージしたドラフトチャンバー内で、金属ナトリウム１０ｇを分取してアルミナるつぼに入れ３５０℃程度に昇温して液体ナトリウムとし、これにＮｉナノサイズ超微粒子（直径約１０ｎｍ、商品名「ニッケル微粉末」住友電工（株）製）を添加して攪拌したところ、超微粒子を６０質量％程度まで容易に分散含有させることができた。超微粒子を分散させた液体ナトリウムを室温まで降温して固化させたサンプルを観察したところ、超微粒子の凝集や沈殿は認められず、ほぼ均質にナトリウム中に分散されていることが確認された。
【００２６】
一方、Ｎｉナノサイズ超微粒子を１００〜２００℃程度の低温に維持した液体ナトリウム中に添加したところ、超微粒子表面に形成されている酸化層や水酸化層による表面張力が障害となって、超微粒子は液体ナトリウム中に十分に分散しなかった。
このことから、高温条件とした液体ナトリウム中に超微粒子を混合することによって、超微粒子表面の酸化層や水酸化層が効果的に除去され、表面活性剤のような添加物を添加せずとも、超微粒子を高濃度で液体ナトリウム中に分散できることが理解できる。
【００２７】
＜液状流体の反応性低減化試験＞
上記と同様にして調製したＮｉナノサイズ超微粒子２０質量％を分散含有させた液体ナトリウムを固化させ、一辺が１ｃｍ程度の立方体形状の試験片０．３ｇを得た。この試験片を内径３８ｍｍ、高さ４５ｍｍのビーカーの底に設置し、マイクロピペッターで０．０６ｍＬの純水を採取して試験片の上方から滴下し、滴下した水滴の光量を変位差計で計測して試験の開始を確認した。以上の試験装置を、窒素雰囲気のドラフトチャンバー内に設置して、ナトリウム酸化反応の進行を防止した。また、試験片から１０ｍｍ上方の雰囲気ガスの温度変化を熱電対で測定するとともに、試験片から放出される反応生成物の濃度変化を可視光レーザ変位センサ（商品名「ＬＢ−１１００」、キーエンス（株）製）によりレーザ光量の吸収量として計測した。
【００２８】
比較のために、Ｎｉナノサイズ超微粒子を分散含有させていないナトリウムのみの試験片（Ｎｉ：０質量％）についても同様にして、雰囲気ガスの温度変化と反応生成物の濃度変化を測定した。これらの測定は、再現性を確認するために、異なるロットで調製した試験片を用いて２度ずつ実施した。
【００２９】
温度の経時変化および変位差計の出力変化（反応生成物の濃度変化）を図２Ａおよび図２Ｂにそれぞれ示す。純粋のナトリウム（Ｎｉナノサイズ超微粒子：０質量％）に水を滴下した場合（図２Ａ）の最高温度は７０〜１０２℃となったのに対して、Ｎｉナノサイズ超微粒子を２０質量％分散含有させた場合（図２Ｂ）では最高温度が３７〜５０℃と低下し、しかも反応時間も短くなっていることがわかる。したがって、ナノサイズ超微粒子を２０質量％程度分散含有させた場合には、分散含有させなかった場合に比べて、明らかに発熱量が少なく、しかも反応生成物の放出量も少ないことから、ナトリウムの水との反応が低減されたと判断できる。
【００３０】
ここで、有限量の液状流体の反応性は、含有させる物質（金属等のナノサイズ超微粒子）の量に依存するため、液状流体の反応性の増減を考える場合には、含有させる物質の体積比率で考えることが相応しい。上記したＮｉナノサイズ超微粒子の重量比率２０質量％を体積比率に換算すると、温度２０℃において２．６５体積％に相当する。したがって、このときのナトリウムの体積比率は９７．３５体積％となり、超微粒子を分散含有させる前後においてナトリウムの体積比率に大きな差異はないと考えることができる。しかしながら、水との反応性試験結果を示す図２Ａと図２Ｂを比較すると、ナトリウムの体積比率がほぼ同程度であるにもかかわらず、超微粒子を含有させた場合には、ナトリウムのみの場合に比べて、最高到達温度は約１／２程度に低減し、同時に温度上昇を伴う反応時間も大幅に短縮しており、超微粒子が占める体積比率分をはるかに上回る反応性低減効果が認められる。このことから、ナトリウム中にＮｉナノサイズ超微粒子を分散含有させた場合には、図１に概念的に示したように、Ｎｉ超微粒子の表面や内部にナトリウム原子が吸着されて、水と反応しにくい状態のナトリウムが増加する現象が生じていることが推察できる。
【００３１】
＜液状流体の粘度計測試験＞
モーター駆動の回転翼を備えた混合容器内にナトリウム２０ｇを入れ、この混合容器をマントルヒータ内に設置し、３５０℃に昇温してナトリウムを液化させた。この液化ナトリウム中に上記のＮｉナノサイズ超微粒子を２ｇずつ逐次追加しながら添加し、モータにより一定回転数で回転翼を回転させながら超微粒子を液体ナトリウム中に分散含有させた。このときのモータの電流変化を計測し、粘度計校正用標準液（昭和シェル石油（株）製）を用いて予め作成しておいた粘度−電流の検量線から、超微粒子の添加濃度と粘度との関係を求めた。
【００３２】
図３は、超微粒子を含有させたナトリウムの粘度をナトリウムのみの粘度との相対値として粘度を表したグラフである。図３から、超微粒子の含有量が３７質量％程度まではほぼ均一の粘度を示し、超微粒子含有量０質量％の時に比べて４０％程度大きい値となった。しかし、超微粒子含有量が３７質量％を超えると粘度は次第に増加し、約４４質量％以上では粘度は急激に増加した。これらの液状流体の状態を目視観察したところ、超微粒子含有量が約４４質量％程度まではスラリー状態であり、それ以上の含有量となると超微粒子の中に液体ナトリウムが吸収されたような状態、すなわち液体ナトリウムが超微粒子表面に観察されない状態となり、粘度が急上昇した。これらの結果から、液状流体に金属等のナノサイズ超微粒子を所定濃度以上含有分散させることにより、液状流体の流動抵抗性を高めることができることがわかる。
【図面の簡単な説明】
【００３３】
【図１】金属等のナノサイズ超微粒子を含有分散させた本発明の液状流体の概念図である。
【図２Ａ】Ｎｉナノサイズ超微粒子を含まないナトリウムと水の反応試験結果を示すグラフである。
【図２Ｂ】Ｎｉナノサイズ超微粒子を２０質量％分散含有するナトリウムと水の反応試験結果を示すグラフである。
【図３】３５０℃におけるＮｉナノサイズ超微粒子含有液体ナトリウムの粘度と超微粒子含有量との関係を示すグラフである。
【符号の説明】
【００３４】
１：ナノサイズ超微粒子
２：液状流体
３：超微粒子周囲に吸着された液状流体
【図１】
2004339461.tif 000003
【図２Ａ】
2004339461.tif 000004
【図２Ｂ】
2004339461.tif 000005
【図３】
2004339461.tif 000006